(57)【特許請求の範囲】
【請求項１】
防水性及び透湿性を有するポリエチレンフィルムの上面に、防滑層を上面に有する不織布が接着され、該ポリエチレンフィルムの下面に、膨潤層を有する不織布が接着され、該膨潤層はポリエチレンフィルムと下面の不織布との間に位置しており、該膨潤層は高吸水性ポリマーより形成され、透湿防水ポリエチレンフィルムは厚さ４０〜１００μｍよりなり、建築用防水シート全体の止水性が、鉄丸釘を打ち込んだ場合の透水試験（ＪＩＳ  Ａ  ５４３０  ５．６）において、２４時間放置後、水の裏抜けを生じないことを特徴とする建築用防水シート。
【請求項２】
前記ポリエチレンフィルムは、１〜３０ｋｇ／ｍｍ２のヤング率を有することを特徴とする請求項１記載の建築用防水シート。
【請求項３】
防滑層を上面に有する前記不織布は、ポリエステル不織布よりなることを特徴とする請求項１記載の建築用防水シート。
【請求項４】
前記ポリエチレンフィルムは、１〜３０ｋｇ／ｍｍ２のヤング率を有することを特徴とする請求項３記載の建築用防水シート。
【請求項５】
防滑層を上面に有する前記不織布、及び膨潤層を有する前記不織布は、ポリエステル不織布よりなることを特徴とする請求項１記載の建築用防水シート。
【請求項６】
前記ポリエチレンフィルムは、１〜３０ｋｇ／ｍｍ２のヤング率を有することを特徴とする請求項５記載の建築用防水シート。
【発明の詳細な説明】
【０００１】
【発明の属する技術分野】
本発明は、建築用防水シートに関し、更に詳しくは、防水性、透湿性、止水性及び防滑性に優れ、安価に製造できる建築用防水シートに関する。
【０００２】
【従来の技術】
家屋への雨水等の水分の浸入を防ぐものとして、建築用防水シートが用いられる。
建築用防水シートには、瓦と屋根裏板との間に挟む屋根用防水シートや、外壁材と内壁材の間などに貼り付けるハウスラップ用防水シート等がある。
これらのシートには、単に雨水の浸入を防止する機能だけでなく、屋内の水蒸気を外に逃がし結露を防止する機能をも求められている。
【０００３】
例えば、屋根用防水シートとして従来より使用されてきたアスファルトフェルトは、透湿性に欠けるため屋内の水蒸気を外部に放散できず、水蒸気が屋内にこもり、そのため屋根裏板に腐食を生じたりすることがあった。
そこで、防水性を保ちながらなおかつ透湿性を有するような素材の開発が、これまで進められてきた。
【０００４】
一方、建築用防水シートは、屋根裏板や壁材に固定される際などに、釘やタッカーを打ちつけられ、人為的な破断を強いられる。
また、災害等で自然発生的に穴や亀裂を生じることもあり、こうした釘まわりの間隙（釘穴）や亀裂からも雨水が浸入してくる欠点がある。
そのため、建築用防水シートには、上記の防水性とは他に、そうした釘穴や亀裂を自ら塞いで水分の浸入を食い止める機能、すなわち止水性が要求される。
【０００５】
そこで、布帛や樹脂シートの表面に伸縮性及び粘着性を有する樹脂層を形成する方法が開発されている（例えば特開平２−２６９２７７号公報等参照）。
しかし、穴等を塞いで充分に水分の浸入を食い止めるまでには至っておらず、未だ改善の余地を残している。
【０００６】
また、屋根用防水シートにおいては、シートの上に乗っての作業が多くなるが、その際、雨天等でシートが濡れていると、作業者が滑って怪我をするなどの事故につながることがある。
そのため、以前からシートの防滑性向上の必要性が指摘されてきた。
さらに、以上のような機能を有する建築用防水シートが、安価に製造できるものであることも重要なファクターとなる。
【０００７】
【発明が解決しようとする課題】
本発明は、かかる実情を背景に、上記の課題を克服するためになされたものである。
すなわち、本発明の目的は、特に完全な止水性を有し、更に防水性、透湿性、防滑性等に優れる建築用防水シートを提供することである。
しかも、生産性に優れ安価に製造できる建築用防水シートを提供することである。
【０００８】
【課題を解決するための手段】
かくして、本発明者は、このような課題背景に対して、鋭意研究を重ねた結果、単にシートや布帛、樹脂層等を接合させるのではなく、透湿防水フィルムの両面に布帛を接着し、更に該透湿防水フィルムと下面の布帛の間に膨潤層を介在させることにより釘を打っても水分の浸入を食い止められること、更に上面の布帛の上面に防滑層を設けることで防滑性が確保されることを見出し、この知見に基づいて本発明を完成させたものである。
【０００９】
即ち、本発明は、（１）、防水性及び透湿性を有するポリエチレンフィルムの上面に、防滑層を上面に有する不織布が接着され、該ポリエチレンフィルムの下面に、膨潤層を有する不織布が接着され、該膨潤層はポリエチレンフィルムと下面の不織布との間に位置しており、該膨潤層は高吸水性ポリマーより形成され、透湿防水ポリエチレンフィルムは厚さ４０〜１００μｍよりなり、建築用防水シート全体の止水性が、鉄丸釘を打ち込んだ場合の透水試験（ＪＩＳ  Ａ  ５４３０  ５．６）において、２４時間放置後、水の裏抜けを生じない建築用防水シートに存する。
【００１０】
そして、（２）、前記ポリエチレンフィルムは、１〜３０ｋｇ／ｍｍ２のヤング率を有する建築用防水シートに存する。
【００１１】
そしてまた、（３）、防滑層を上面に有する前記不織布は、ポリエステル不織布よりなる建築用防水シートに存する。
【００１２】
そしてまた、（４）、前記ポリエチレンフィルムは、１〜３０ｋｇ／ｍｍ２のヤング率を有する建築用防水シートに存する。
【００１３】
そしてまた、（５）、防滑層を上面に有する前記不織布、及び膨潤層を有する前記不織布は、ポリエステル不織布よりなる建築用防水シートに存する。
【００１４】
そしてまた（６）、前記ポリエチレンフィルムは、１〜３０ｋｇ／ｍｍ２のヤング率を有する建築用防水シートに存する。
【００１７】
本発明はこの目的に沿ったものであれば、上記１〜８の中から選ばれた２つ以上を組み合わせた構成も当然採用可能である。
【００１８】
【発明の実施の形態】
以下、図面に基づき、本発明の好適な実施の形態について述べる。
本明細書においては、建築用防水シート自体やそれを構成する透湿防水フィルム、布帛等の各面について、建築用防水シートを通常使用される状態で水平面上に置いた際に上方を向く面を「上面」、下方を向く面を「下面」と呼ぶ。
【００１９】
図１は、本発明の好適な実施の形態における建築用防水シートの断面を示す模式図である。
本発明の建築用防水シート１は、透湿防水フィルム２と、その上面に接着された第１布帛３と、透湿防水フィルム２の下面に接着された第２布帛４との３重構造を基本骨格とし、更に第１布帛３の上面に防滑層５が形成され、また透湿防水フィルム２と第２布帛４の間に膨潤層６を介在させてなる。
【００２０】
このように形成すると、建築用防水シートとして求められる防水性、透湿性、止水性及び防滑性といった機能は、十分に満足なものとなり、特に止水性に関しては、完全な止水効果を達成することができる。
本発明の建築用防水シートが優れた止水性を発揮する様子を、図を用いて具体的に説明する。
【００２１】
図２は、本発明の建築用防水シートに釘を打ちつけた状態を模式的に示す図である。
このように釘を打ちつけた建築用防水シート１〔図２（ａ）参照〕に、その上から水をかけた場合（例えば雨水に曝した場合）、大部分の水は防水性を有する透湿防水フィルム２により通過を阻まれる。
【００２２】
しかし、僅かに釘まわりには間隙があるため、その部分を通して水が浸入してくる。
因みに、１回の降雨で浸入する水は僅かであっても、長期間に渡って水の浸入が繰り返されると、結果的に屋根裏板を腐食させることとなる。
【００２３】
ところが、本発明の建築用防水シート１においては、釘の周囲の膨潤層６（正確には膨潤層中の膨潤剤）が浸入してきた水を吸収して膨潤し、釘まわりの微空間（釘周囲の間隙）を充填して水の浸入を阻止するのである〔図２（ｂ）参照〕。
特に、膨潤層６の上には透湿防水フィルムがあり水を通さないために、膨潤剤は、釘周囲の間隙を浸入してきた水を吸収して釘周囲の膨潤材のみが迅速に膨潤する。
【００２４】
この機能は、建築用防水シートに亀裂が入った場合にも同様に働き、亀裂を伝わって浸入してきた水が膨潤層に吸収され、膨潤層が膨潤して亀裂内部の空間を塞ぐのである。
このように、本発明の建築用防水シートにおいては、膨潤層が水を吸収し膨潤して空間（例えば釘穴や亀裂等）を充填して塞ぎ、止水を確実にする。
【００２５】
この止水性は、具体的には、鉄丸釘を打ち込んだ場合の透水試験（ＪＩＳ  Ａ５４３０  ５．６）において、２４時間放置後、水の裏抜け（裏漏れともいう）を生じないことで示される。
すなわち、本発明の建築用防水シートは、透湿防水フィルムの下に膨潤層を設けたことにより、釘穴等からの水の浸入を完全に阻止し、上記実験においても水の裏抜けを全く生じさせないのである。
【００２６】
更に、本発明の建築用防水シートは、一般に屋根用防水シートやハウスラップ用防水シートに求められている防滑性や防水性、透湿性をも具備する。
すなわち、第１布帛３の上面に防滑層５を形成して、特に傾斜面等の滑りを防止する観点から、建築用防水シートにとしての防滑性〔ＪＩＳ  Ａ  １４５４
６．１２（滑り性試験）〕は、０．３以上、好ましくは０．５以上が必要とされる。
【００２７】
また、建築用防水シートの防水性〔ＪＩＳ  Ｌ  １０９２の５．１．１  Ｂ法（繊維製品の防水性試験方法）〕としては、透湿防水フィルムに依存されるが、１０００ｍｍ以上の性能が望まれ、好ましくは３０００ｍｍ以上である。
更に、建築用防水シートの透湿性は、透湿防水フィルムに依存するが、屋内に結露を生じないように少なくとも１０００ｇ／ｍ２／２４ｈｒ以上が必要であり、２０００ｇ／ｍ２／２４ｈｒ以上であればより好ましい。
なお、建築用防水シートの厚みとしては、作業性の観点から０．２〜１．５ｍｍのものが使用される。
【００２８】
次に、本発明の建築用防水シートを構成するフィルム、及び各布帛について述べる。
まず、透湿防水フィルムは、防水性及び透湿性を有するフィルムのことであり、建築用防水シートとしての防水性や透湿性が担保される。
【００２９】
透湿防水フィルムの素材としては、ポリエチレン、ポリプロピレン、ポリウレタン、ポリビニルアルコール、ウレタン系の熱可塑性エラストマー等が挙げられる。
中でも、加工し易く特に透湿性に優れる微多孔質ポリエチレンフィルムが好ましく用いられる。
【００３０】
ここで、実験から、フィルムの厚さは、４０〜１００μｍであることが好ましい。
厚さが４０μｍ未満では、上面及び下面に布帛を貼り付けても必ずしも十分な強度が得られにくく、また１００μｍより厚いと全体として屈曲性が悪くなり施工性の点で劣ったものになる可能性がある。
【００３１】
更に、ヤング率としては１〜３０ｋｇ／ｍｍ２のもの、中でも２０〜３０ｋｇ／ｍｍ２のものであれば、両面に貼り付けられた布帛を十分担持することができ、シート全体としての強度を十分保証する。
【００３２】
次に、透湿防水フィルムの上面に接着する第１布帛は、透湿防水フィルムを補強するとともに、建築用防水シートに加えられた衝撃を吸収して建築用防水シートの破損を極力、防止する等の役割を果たす。
ここで使用される布帛の形態については、スパンボンドやニードルパンチからなる不織布やまたは織物や編物が使われる。
また取扱性の点から目付１０〜１００ｇ／ｍ２の布帛が好ましい。
【００３３】
また、素材については、天然繊維、合成繊維、又はそれらの組み合わせが採用される。
中でも、ポリエステル不織布が生産性に優れ安価であるうえ、布帛自体に方向性がなく施工性に自由度があるため好ましい。
【００３４】
ここで、第１布帛の上面に、防滑剤を付与することにより防滑層が形成されており、建築用防水シートの防滑性が向上する。
すなわち、防滑層を形成することにより、晴天時は勿論、雨天時でも作業者が滑らず安全に作業できるようになる。
【００３５】
防滑剤としては、滑り止め効果を有するものであればよく、ゴム状のものや樹脂等が好ましく使用される。
具体的には、ポリアミド系、ポリエステル系、ポリオレフィン系、合成ゴム系、アクリル系、ウレタン系、エポキシ系あるいはアスファルト類等の防滑剤が挙げられる。
【００３６】
防滑剤の布帛への付与は、コーティング法、グラビアロール法、凸版印刷法、スクリーン捺染法等による。
その際、防滑剤は、上記透湿防水フィルムの透湿性を妨げないで且つ滑り止め効果が発揮される限り、第１布帛の上面全体に層を形成しても良いし、格子状またはドット状等に層を形成しても良い。
【００３７】
第１布帛と透湿防水フィルムとの接着方法としては、通常のドライラミネート、ウェットラミネート、熱ラミネート等の方法を用いればよい。
使用される接着剤としては、溶剤系、エマルジョン系の接着剤など特に限定されない。
この場合も、透湿性を妨げない範囲の接着面積率（接着面積／全面積）が採用される。
【００３８】
透湿防水フィルムの下面に接着される第２布帛は、膨潤層が形成されており止水機能を発揮する。
この膨潤層自体は、透湿防水フィルムと第２布帛との間に介在させたために、図２で先述したように、膨潤層の膨潤剤が不用意に上面からの水によって膨潤せず釘周囲の間隙に浸透してきた水を吸収して、そこで膨潤する。
その結果、釘周囲の間隙が埋められて止水されるのである。
【００３９】
透湿防水フィルムと第２布帛との間に膨潤層を形成するには、第２布帛を透湿防水フィルムに接着する前に行うことが必要である。
すなわち、第２布帛の上面に膨潤層を形成した後、膨潤層を介して透湿防水フィルムに第２布帛を接着させることで、透湿防水フィルムと第２布帛との間に膨潤層を挟み込んだ状態にできる。
このように形成することによって、膨潤層の止水機能が有効に働き、先述したように、本発明の建築用防水シートとして優れた止水性を獲得できる。
【００４０】
ここで、参考までに、仮にも、膨潤層を透湿防水フィルムの上面、すなわち透湿防水フィルムと第１布帛の間に形成した場合を想定すると、膨潤層の止水機能は必ずしも有効に働かない（実施例１と比較例１とを参照）。
つまり、膨潤層全体が雨水を吸収して膨潤しきってしまうため、すなわち水分吸収力がサチレートしてしまうため、新たに釘まわりの間隙や亀裂を伝わって浸入してくる水分の吸収に寄与できないからである。
【００４１】
膨潤層を形成するための膨潤剤としては、通常に使用される高吸水性ポリマーが使用され、その種類は特に限定されない。
高吸水性ポリマーとしては、具体的には、橋かけポリアクリル酸塩、橋かけポリビニルアルコール、澱粉−ポリアクリル酸塩、ポリビニルアルコール−ポリアクリル酸塩、イソブチレン−マレイン酸塩等や、これらの組み合わせが採用可能である。
【００４２】
また、高吸水性ポリマーは、バインダーを使って第２布帛に固着させるが、そのために含まれるバインダーとしては、ビニル系樹脂、ウレタン系樹脂、シリコン系樹脂、アクリル系樹脂、エポキシ系樹脂、エステル系樹脂等が採用される。中でも、加工時の取り扱いの良さやコストの面から、アクリル系樹脂がより好ましく使用される。
この際、アクリル系樹脂と高吸水性ポリマーとの配合の割合は、固形重量比率でアクリル系樹脂が１に対して高吸水性ポリマーが２〜６の割合が好ましい。
【００４３】
高吸水性ポリマーの布帛への付与方法としては、コーティング法、グラビアロール法、凸版印刷法、スクリーン捺染法等が挙げられる。
中でも、グラビアロール法は、全面に付与したり格子状等に付与することが可能であり、通気性が損なわれないように布帛の素材に応じた加工ができることから、より好ましく採用される。
【００４４】
このようにして上面に膨潤層を形成させた第２布帛を、第１布帛と同じ要領で透湿防水フィルムの下面に接着して、本発明の建築用防水シートが完成する。
ここで、第２布帛は、第１布帛と同じく、透湿防水フィルムの補強、衝撃吸収による建築用防水シートの破損防止等の役割を果たしていることは当然である。
【００４５】
また、膨潤層は、水分を吸収して膨潤するとゲル状になりヌメリが生じるが、膨潤層自体は、透湿防水フィルムと第２布帛との間に介在させたために、ゲル化した膨潤層が屋根裏板や壁材に直接触れない。
そのため、屋根裏板や壁材に対して建築用防水シート自体の滑りを防止する効果も有している。
【００４６】
更に、本発明に建築用防水シートは、第２布帛の下面（すなわち建築用防水シートの最下面）に防滑層８を形成することにより（図３参照）、屋根裏板や壁材等に対する建築用防水シートの滑り防止効果をより高めることができる。
ところで、上面に膨潤層が形成された第２布帛を、透湿防水フィルムの下面に接着する方法は、先述した第１布帛と透湿防水フィルムの接着方法を採用すればよい。
【００４７】
以上のように、本発明の建築用防水シートは、フィルムや布帛、膨潤剤、防滑剤等に通常使用されているものを用いており、何ら特別な素材や材質のものを必要としない。
また、フィルムと布帛の接着方法等も、一般に行われている方法を採用すればよく、何ら特別な装置等を必要とせず、難しい操作も要しない。
そのため、本発明の建築用防水シートは、生産性に優れ安価に製造できるのである。
【００４８】
【実施例】
以下、本発明について実施例を挙げて説明する。
なお、本発明は、必ずしもその実施例に限定されるものではない。
【００４９】
本発明の建築用防水シートの諸特性は、下記の方法により測定したものである。
［防水性］ＪＩＳ  Ｌ  １０９２の５．１．１  Ｂ法（繊維製品の防水性試験方法）により求めた。
【００５０】
［透湿性］ＪＩＳ  Ｌ  １０９９の４．１  Ａ法（繊維製品の透湿度試験方法）により求めた。
【００５１】
［防滑性］ＪＩＳ  Ａ  １４５４  ６．１２（滑り性試験）に準じて測定した。なお、滑り片はポリエステルスパンボンド不織布２０５５７ＦＬＶ（ユニチカ株式会社製、目付５５ｇ／ｍ２）を使用した。
【００５２】
［止水性］９ｍｍのボード（合板）に実施例又は比較例のシートを載せて、鉄丸釘Ｎ３８を打ち込み、ＪＩＳ  Ａ  ５４３０  ５．６（透水試験）における水柱（初期高さ２５０ｍｍ）の２４時間放置後の高さ、及びシートの裏面への水の裏抜け具合で、釘穴止水性を評価した。
【００５３】
〔実施例１〕
防滑剤としてアクリル系樹脂トアアクロンＸＥ−３４９１（東亜合成株式会社製）を用い、目付２０ｇ／ｍ２のポリエステルスパンボンド不織布（東洋紡績株式会社製、第１布帛）の上面にグラビアロールにて４０ｇ／ｍ２付与し乾燥して防滑層を形成した。
【００５４】
次に、高吸水性ポリマーとして澱粉−ポリアクリル酸塩、サンウェット（三洋化成工業株式会社製）を用い、アクリル系のバインダー樹脂（大日本インキ化学工業株式会社製）に、固形分重量比でアクリル系樹脂が１に対して高吸水性ポリマーが３の割合で混合し、目付２０ｇ／ｍ２のポリエステルスパンボンド不織布（東洋紡績株式会社製、第２布帛）の上面にグラビアロールにて付与し膨潤層を形成した。
【００５５】
また、透湿防水フィルムには、５０μｍのポリエチレンフィルム（株式会社トクヤマ製、透湿性７０００ｇ／ｍ２／２４ｈｒ）を用いた。
この透湿防水フィルムに対して、第１布帛をその防滑層が上面になるように、また第２布帛を膨潤層が透湿フィルムとの間に介在するようにドライラミネート法により接着した。
なお、透湿防水フィルムに対する第１布帛又は第２布帛の接着においては、接着面積率４０％とした。
【００５６】
〔実施例２〕
高吸水性ポリマーとして橋かけポリビニルアルコール、アクアリザーブＧＰ（日本合成化学株式会社製）を用い、アクリル系のバインダー樹脂（大日本インキ化学工業株式会社製）に、固形分重量比でアクリル系樹脂が１に対して高吸水性ポリマーが４の割合で混合し、目付２０ｇ／ｍ２のポリエステルスパンボンド不織布（東洋紡績株式会社製、第２布帛）の上面に、グラビアロールにて付与し膨潤層を形成した。
それ以外は実施例１と同様に作成した。
【００５７】
〔比較例１〕
実施例１の第１布帛の下面に対して、高吸水性ポリマーである澱粉−ポリアクリル酸塩、サンウェット（三洋化成工業株式会社製）をアクリル系のバインダー樹脂（大日本インキ化学工業株式会社製）に固形分重量比でアクリル系樹脂が１に対して高吸水性ポリマーが３の割合で混合し、グラビアロールにて付与した。
【００５８】
この不織布の下面に、透湿防水フィルムとして５０μｍのポリエチレンフィルム（株式会社トクヤマ製、透湿性７０００ｇ／ｍ２／２４ｈｒ）を、さらにその下面に目付２０ｇ／ｍ２のポリエステルスパンボンド不織布（東洋紡績株式会社製、第２布帛）をドライラミネート法により接着した。
なお、透湿防水フィルムに対する第１布帛又は第２布帛の接着においては、接着面積率４０％とした。
【００５９】
〔比較例２〕
透湿防水フィルムをなす５０μｍのポリエチレンフィルム（株式会社トクヤマ製、透湿性７０００ｇ／ｍ２／２４ｈｒ）の上面及び下面に、目付２０ｇ／ｍ２のポリエステルスパンボンド不織布（東洋紡績株式会社製、第１布帛、第２布帛）でドライラミネート法により接着した。
なお、透湿防水フィルムに対する第１布帛又は第２布帛の接着においては、接着面積率４０％とした。
【００６０】
〔評価〕
便宜のため、上記実施例及び比較例の各構成を表１に示す。
また、それぞれの測定結果及び総合評価を表２に示す。
総合評価については、
◎…建築用防水シートとして充分な性能である。
△…建築用防水シートとして少々問題がある。
×…建築用防水シートに適さない。
の観点から評価した。
【００６１】
実施例１及び実施例２については、防水性、透湿性、防滑性及び止水性のすべてにおいて、建築用防水シートとして良好な結果が得られた。
止水性に関して、上記実験では、２４時間放置後の水面が、実施例１では１０ｍｍ、実施例２では５ｍｍそれぞれ下がっているが、実施例１及び実施例２のシートの裏側、特に釘まわりを確認したところ、ともに水の裏抜けは生じていないことが確認できた。
減少した分の水は、シートの膨潤層に吸収された分と考えられる。
【００６２】
比較例１については、止水性の点で問題があり、建築用防水シートとしては必ずしも満足できるものではないと評価した。
実際、上記実験の２４時間放置後、比較例１のシートの裏側の釘まわりの部分に、水の裏抜けが確認できた。
比較例２については、止水性に重大な欠陥を抱えており、また防滑性においても満足できる結果は得られなかった。
止水性に関しては、上記実験の２４時間放置後、比較例２のシートの裏側の釘まわりの部分に、大量の水の裏抜けが確認された。
【００６３】
【表１】
0003545732.tif 000002
【００６４】
【表２】
0003545732.tif 000003
【００６５】
【発明の効果】
本発明によれば、膨潤層が浸入してくる水分を的確に吸収して膨潤するため、防水性や透湿性のみならず、完全な止水性を有する建築用防水シートを製造できる。
また、防滑層を形成することにより、防滑性に優れたものとなる。
更に、特別な素材等を必要とせず、通常の接着方法等により製造できるため、生産性に優れ、しかも安価に建築用防水シートを製造することが可能となる。
【図面の簡単な説明】
【図１】図１は、本発明の好適な実施の形態における建築用防水シートの断面を示す模式図である。
【図２】図２は、図１の建築用防水シートに釘を打ちつけた状態の断面を模式的に示した図であり、（ａ）は水をかける前、（ｂ）は水をかけた際の状態を表す。
【図３】図３は、最下面に防滑層を形成した建築用防水シートの断面を示す模式図である。
【符号の説明】
１…建築用防水シート
２…透湿防水フィルム
３…第１布帛
４…第２布帛
５…防滑層
６…膨潤層
７…釘
８…防滑層
【図１】
0003545732.tif 000004
【図２】
0003545732.tif 000005
【図３】
0003545732.tif 000006